"活物質としてリチウム金属酸化物化合物を含み導電剤が添加されていない電極。さらに結着剤を含む請求項1記載の電極。前記活物質の割合が9重量以上である請求項2記載の電極。前記活物質が、ドープされたチタン酸リチウム、ドープされたリン酸金属リチウム、ドープされたバナジウム酸金属リチウム、ドープされていないチタン酸リチウム、ドープされていないリン酸金属リチウム、ドープされていないバナジウム酸金属リチウムからなる群より選択される請求項3記載の電極。前記活物質の粒子が炭素被覆を有している請求項4記載の電極。前記活物質が、ドープされたチタン酸リチウム、又は、ドープされていないチタン酸リチウムである請求項4又は5に記載の電極。前記活物質が、ドープされたリン酸金属リチウム、又は、ドープされていないリン酸金属リチウムである請求項4又は5に記載の電極。ドープされた又はドープされていないリン酸金属リチウムが、規則オリビン構造又は変性オリビン構造を有する請求項7に記載の電極。ドープされた又はドープされていないリン酸金属リチウムが、下記化学式で表され、LixNyM1yPO4式中、Nは、Mg、Zn、Cu、Ti、Zr、Al、Ga、V、Sn、B、又はその混合物からなる群より選択され、Mは、Fe、Mn、Co、Ni、Cr、Cu、Ti、及びRuからなる群より選択され、0<x≦1、且つ、0≦y<1である請求項8に記載の電極。さらに、第1のリチウム金属酸化物化合物と異なる第2のリチウム金属酸化物化合物を含み、第2のリチウム金属酸化物化合物は、ドープされたリチウム金属酸化物、ドープされたリン酸金属リチウム、ドープされたバナジウム酸金属リチウム、ドープされていないリチウム金属酸化物、ドープされていないリン酸金属リチウム、ドープされていないバナジウム酸金属リチウム、及びこれらの混合物から選択される請求項7~9のいずれか1項に記載の電極。第2のリチウム金属酸化物化合物は、ドープされたリチウムマンガン酸化物、ドープされたリチウムコバルト酸化物、ドープされたリン酸鉄マンガンリチウム、ドープされたリン酸マンガンリチウム、ドープされていないリチウムマンガン酸化物、ドープされていないリチウムコバルト酸化物、ドープされていないリン酸鉄マンガンリチウム、ドープされていないリン酸マンガンリチウムから選択される請求項10に記載の電極。請求項1~11のいずれか1項に記載の電極を有し、負極、正極、及び電解質を備えたリチウムイオン二次電池。ドープされたチタン酸リチウム又はドープされていないチタン酸リチウムを負極の活物質として有する請求項12に記載のリチウムイオン二次電池。ドープされたリン酸金属リチウム又はドープされていないリン酸金属リチウムを正極の活物質として有する請求項12又は13に記載のリチウムイオン二次電池。本発明の課題は、充電可能なリチウムイオン電池用の電極であって、優れた比エネルギー密度Wh/kg又はWh/lを有し比較的高い負荷容量を有する電極を提供することである。斯かる課題は、活物質としてリチウム金属酸化物化合物を有し、導電剤が添加されていない電極によって達成される。本発明の電極組成への、カーボンブラック、アセチレンブラック、ケッチェンブラック、グラファイトなどの導電剤の添加が、不利な影響を受ける実現可能性があってもなくても、免除され得ることは、予想外のことであった。上述したように、スピネル型チタン酸リチウム及びリン酸遷移金属リチウム又はバナジウム酸遷移金属リチウムは、いずれも典型的な絶縁物質であるか又は電気的にかなり導電性が低いものであることから、上記のことは、なおさら驚くべきことであった。しかしながら、導電剤が添加されていないとの用語は、電極作製において少量の炭素が存在し得ることも意味しており、例えば、炭素含有被覆、欧州特許公開公報第1193784A1号のリチウムチタン炭素複合材料、又は炭素粒子に限定されるものでなく、炭素は、電極の活物質に対して、最大量でも1.5重量、好ましくは最大量でも1重量、より好ましくは最大量でも0.5重量の割合を超えない。典型的には3~20の導電剤が添加された従来の電極と比較して、本発明の導電剤が添加されていない電極は、電極密度g/cm3で測定の増加が得られる。従って、導電剤が添加された電極と比較して、例えば、電極密度における通常10以上、好ましくは15以上、さらに好ましくは25以上の増加が測定された。電極密度における斯かる増加は、本発明の電極が低い充放電速度を有していても比較的高い容積容量を有することにつながる。活物質の比較的大きい密度によって、導電剤が添加されていない電極において、導電剤が添加された電極と比べて、比較的高い比出力W/kg又はW/l及び比エネルギー密度Wh/kg又はWh/lが、従ってさらに得られる。本発明の電極は、さらに、結着剤を含んでいる。当業者によって知られているどのような結着剤も結着剤として用いられ、例えば、ポリテトラフルオロエチレンPTFE、ポリフッ化ビニリデンPVDF、ポリフッ化ビニリデン-ヘキサフルオロプロピレン共重合体PVDF-HFP、エチレン-プロピレン-ジエン三元共重合体EPDM、テトラフルオロエチレン-ヘキサフルオロプロピレン共重合体、ポリエチレンオキシドPEO、ポリアクリロニトリルPAN、ポリメチルメタクリレートPMMA、カルボキシメチルセルロースCMC、及び、その変性体、それらの混合物が用いられる。電極は、活物質を好ましくは94重量以上、より好ましくは96重量以上の割合で有する。本発明の電極において活物質がこのような高いレベルであっても、その実現可能性は、制限されない。活物質は、好ましくは、ドープされた又はドープされていない、チタン酸リチウムスピネル構造を有する、リン酸金属リチウム、及びバナジウム酸金属リチウム後者の2化合物は、規則及び変性オリビン構造、並びに、ナシコン構造の両方に分類されるからなる群より選択される。本発明の有利な改良例においては、活物質の粒子が炭素の被覆を有している。これは、例えば、欧州特許公報第1049182B1号に記載されているように適用される。さらに、被覆の方法は、当業者に知られている。全電極における炭素の割合は、斯かる特定の実施形態においては、1.5重量以下であり、従って、上記の従来技術における値、及び、必要に応じて既に考慮した値より明らかに小さい。従って、好ましい実施形態においては、活物質は、ドープされた又はドープされていないチタン酸リチウムであり、これを含む電極は、負極として機能する。チタン酸リチウムとの用語又はスピネル型チタン酸リチウムとの用語は、一般的に、ドープされていない態様及びドープされた態様の両方を表す。斯かる化合物は、Li1xTi2xO4型であり、0≦x≦1/3であるFd3m空間群の全てのスピネル型チタン酸リチウムを含み、また、通常、一般式LixTiyO0<x,y<1で表される全ての混合リチウムチタン酸化物をも含む。特に好ましくは、本発明で用いられるチタン酸リチウムは、純粋相である。本発明において純粋相又は純粋相チタン酸リチウムは、通常の測定の範囲内におけるXRD測定によって最終産物にルチル相が検出されないことを示している。換言すると、本発明のチタン酸リチウムは、この好ましい実施形態においてルチル構造がない。本発明の好ましい改良例においては、本発明のチタン酸リチウムは、上述したように、少なくとも1種のさらなる金属によってドープされており、これによって、ドープされたチタン酸リチウムが負極として用いられたときに安定性及びサイクル安定性のさらなる増加が引き起こされる。具体的には、これは、さらなる金属イオン、好ましくはAl、Mg、Ga、Fe、Co、Sc、Y、Mn、Ni、Cr、V又はこれらのイオンのうちのいくつかを格子構造に組み込むことによって達成される。アルミニウムが特に好ましい。ドープされたスピネル型チタン酸リチウムは、特に好ましい実施形態においてルチル構造を有していない。チタン又はリチウムいずれかの格子サイトに入るドープ用の金属イオンは、好ましくは、全スピネルに対して、0.05~10重量の量で存在し、より好ましくは1~3重量の量で存在する。本発明のさらに好ましい実施形態においては、電極の活物質は、規則若しくは変性オリビン構造又はナシコン構造を有する、ドープされた又はドープされていないリン酸金属リチウム又はバナジウム酸金属リチウムであり、また、正極として機能する。従って、ドープされていないによって、純粋なリン酸金属リチウム、特に純粋相のリン酸金属リチウムが用いられることが示される。純粋相との用語は、リン酸金属リチウムについても、上記で規定したように理解される。リン酸遷移金属リチウム又はバナジウム酸遷移金属リチウムは、下記の化学式に従う。LixNyM1yZO4式中、Nは、Mg、Zn、Cu、Ti、Zr、Al、Ga、V、Sn、B、Nb、Ca又はその混合物からなる群より選択され、Mは、Fe、Mn、Co、Ni、Cr、Cu、Ti、Ru又はその混合物からなる群より選択され、Zは、P又はVであり、0<x≦1、且つ、0≦y<1である。金属Mは、好ましくは、Fe、Co、Mn、又はNiからなる群より選択され、従って、yが0であれば、化学式が、LiFePO4、LiCoPO4、LiMnPO4、又はLiNiPO4となる。ドープされたリン酸遷移金属リチウム又はバナジウム酸遷移金属リチウムは、上記の化学式の化合物によって示され、該化学式においてy>0であり、Nが上記のごとく規定した群からの金属カチオンである。特に好ましくは、Nは、Nb、Ti、Zr、B、Mg、Ca、Zn又はそれらを組み合わせたものからなる群より選択され、さらに好ましくは、Ti、B、Mg、Zn及びNbを示す。特に好ましい化合物は、例えば、LiNbyFexPO4、LiMgyFexPO4、LiMgyFexMn1xyPO4、LiZnyFexMn1xyPO4、LiFexMn1xPO4、LiCoyFexMn1xyPO4であり、X<1且つy<1であり、xy<1である。ドープされた又はドープされていないリン酸遷移金属リチウム又はバナジウム酸遷移金属リチウムは、上述したように、特に好ましくは、規則オリビン構造又は変性オリビン構造のいずれか一方の構造を有する。規則オリビン構造のリン酸金属リチウム又はバナジウム酸金属リチウムは、構造的に、斜方空間群PnmaインターナショナルテーブルのNo.62で示され、斜方単位格子の結晶学的指数は、単位格子Pnmaにおいてa軸が長軸となりc軸が短軸となるように選択され、その結果、オリビン構造の鏡面mがb軸に垂直に配されることとなる。オリビン構造においてリン酸金属リチウムのリチウムイオンは、結晶軸[010]に平行、又は、結晶面{010}に垂直に配列され、従って、これは、一次元的なリチウムイオン導電にとって好ましい方向でもある。変性オリビン構造によって示されるのは、結晶格子において変性が陰イオンサイト例えば、リン酸塩、バナジウム酸塩及び/又は陽イオンサイトのいずれかで起こるということであり、結晶格子において置換は、リチウムイオンのより良好な拡散を可能にすべく、また、電気的な導電性をより良好にすべく、異種又は同種の電荷担体によって起こる。本発明のより好ましい実施形態においては、電極は、さらに、第1のリチウム金属酸化物化合物と異なる第2のリチウム金属酸化物化合物を含み、第2のリチウム金属酸化物化合物は、ドープされた又はドープされていないリチウム金属酸化物、リン酸金属リチウム、バナジウム酸金属リチウム、及びこれらの混合物から選択される。当然ながら、2種、3種、又はさらなる種の異なるリチウム金属酸化物化合物も挙げられる。当然、同じ機能性即ち、負極材料又は正極材料のいずれかの機能を有するリチウム金属酸化物化合物が電極の組成に含まれることが、当業者にとって自明である。第2のリチウム金属酸化物化合物は、好ましくは、ドープされた又はドープされていないリチウムマンガン酸化物、リチウムコバルト酸化物、リン酸鉄マンガンリチウム、リン酸マンガンリチウムから選択される。第2のリチウム金属酸化物化合物は、特に、特定の正極組成において有効であり、通常、第1のリチウム金属酸化物化合物に対して約3~50重量の量で存在する。本発明の課題は、さらに、負極、正極、及び電解質を備え、本発明の電極を含むリチウムイオン二次電池によって達成される。本発明のリチウムイオン二次電池においては、負極の活物質は、好ましくは、導電剤が添加されていない本発明の電極におけるドープされた又はドープされていないチタン酸リチウムである。さらに好ましいリチウムイオン二次電池においては、正極の活物質は、導電剤が添加されていない本発明の電極におけるドープされた又はドープされていないリン酸金属リチウムであり、第2のリチウム金属酸化物化合物が存在していても存在していなくてもよい。斯かる実施形態においては、負極は、自由に選択される。特に好ましくは、本発明のリチウムイオン二次電池においては、負極の活物質は、本発明の電極における導電剤が添加されていないドープされた又はドープされていないチタン酸リチウムであり、且つ、正極の活物質は、本発明の電極における導電剤が添加されていないドープされた又はドープされていないリン酸金属リチウムである。今回驚くべきことに見出されたことは、活物質としてリチウム金属酸化物化合物を有し導電剤が添加されていない電極が、充電及び放電の間に、異なる層厚み負荷にて非常に高い速度20Cで循環を受けることである。導電剤が添加された電極と比較して唯一わずかな違いが見出された。それは、純粋なリチウム金属酸化物化合物水熱法及び固相焼成法によるもの、及び、炭素で被覆されたリチウム金属酸化物化合物の両方において発見された。特定の理論に拘束されないが、導電剤がないリチウム金属酸化物化合物が電極としても用いられるという驚くべき発見の説明は、以下の通りであり、即ち、長期間の放電脱リチウムがあったとしても、非導電の開始状態には、決して完全に到達しない。このことは、特にチタン酸リチウム化合物の類で当てはまる。チタン酸リチウムにおいては、微量のTi3が明らかに結晶格子中に留まり、これにより、材料及び電極は、粒子間の接触が良好に保たれている限り、常に、十分な電気的導電性を維持する。従って、電気的な導電性は、チタン酸リチウムのサイクルにおける制限因子でない。図面及び実施例を参照しつつ下記により詳しく本発明が説明されるが、本発明は、下記のものに限定されない。炭素被覆あり又は炭素被覆なしのチタン酸リチウム化合物と、炭素被覆あり又は炭素被覆なしのリン酸鉄リチウムとは、それぞれ、ズードケミーAG社ドイツと、フォステックリチウム社カナダとにより市販されている。炭素被覆あり又は炭素被覆なしのLiMn056Fe033Zn010PO4は、LiFePO4の製造法が記載された文献の方法と同様にして作製される。1.電極の製造1.1従来の電極85の活物質、導電剤としての10のSuperPカーボンブラック、結着剤としての5重量のポリフッ化ビニリデンPVdFを含む標準的な従来の電極。2.1本発明の電極2.1.1.チタン酸リチウム負極本発明の電極における標準的な電極組成は、a95重量の活物質、及び、5重量のPVdF結着剤、b98重量の活物質、及び、2重量のPVdF結着剤。活物質が結着剤とともにN-メチルピロリドン中で混合され又は、従来の電極では導電剤が添加され、前処理された下塗りされたアルミ箔にコーティングナイフによって塗布され、そして、N-メチルピロリドンが減圧下において105°Cにて揮発された。電極は、打ち抜かれ直径13mm、室温にて20秒間、5トン3.9トン/cm2の圧力でIRプレス中で圧縮された。アルミ箔上の下塗りは、炭素薄膜からなり、該下塗りは、電極における活物質含量が85重量を超えるときに活物質の密着性を特に高める。さらに、電極が減圧下において120°Cにて終夜乾燥され、負極として用いる場合には、アルゴンで満たされたグローブボックス内にて、半電池に組み立てられ、リチウム金属に対して電気化学的に測定が行われた。電気化学的な測定は、電解質としてECエチレンカーボネート:DMC炭酸ジメチル=1:1、1MLiPF6が採用され、LP30メルク社、ダルムシュタットを用いて、リチウム金属に対して行われた。試験方法は、CCCVモードで行われた。即ち、C/10速度での定電流でのサイクルが最初に行われ、次に、C速度でのサイクルが行われた。場合によっては、充電/放電サイクルを十分なものにすべく、電流が約C/50速度になるまで、電圧変動Li/Liに対して1.0V及び2.0Vにて、定電圧ポーションが引き続き行われた。図1は、比容量を示している。即ち、チタン酸リチウムを活物質として含み導電剤が添加された従来の電極負極のサイクル寿命を示している。これらは、リチウム金属に対して高いサイクル安定性を示している。1000サイクルと超えると、全放電容量脱リチウムのわずか2、及び、充電容量リチオ化の3.5が失われた。2Cで得られた容量は、わずかに高い損失を示したが、それでも6未満であった。図2A及び図2Bは、それぞれ、従来のチタン酸リチウムの放電容量及び充電容量を示している。これから把握できることは、電極の分極が放電において比較的小さく、充電においてわずかに高いということである。活物質の負荷は、2.54mg/cm2であった。より高い負荷C速度によって、容量が減るとすぐに、電圧変動に初期の段階で到達すると、分極が高まった。図3A及び図3Bは、本発明のチタン酸リチウム電極95重量活物質5結着剤の比容量、3.4mg負荷3A及び4.07mg負荷3Bをそれぞれ示している。図3Aは、本発明の電極の比容量を示しており、図3Bは、導電性カーボンブラックが添加された従来の電極の比容量を示している。導電剤の添加がないことにより、結果として、充放電サイクルの間にわずかに低い比容量を生じることとなった。しかしながら、比容量は、依然として非常に高い。図4A及び図4Bは、電圧に関して、本発明の電極における放電容量4A及び充電容量4Bをそれぞれ示しており、導電剤が添加された電極図2と比較して、分極がごくわずかに高まっているmact=2.54mg/cm2ことが把握される。これにより示されることは、リチオ化反応/脱リチウム反応は、完全に脱リチウムされた状態においてチタン酸リチウムの化学的挙動を絶縁することによりわずかに影響を受けるということである。電気的に完全に絶縁性の材料は、電極として機能しないことから、驚くべきこの結果が示すことは、十分な電気的導電性が充放電反応の間に存在しているに違いないということである。測定によって示されたことは、電気的に絶縁性の領域が電極において形成されないということである。測定の最後において、定電圧での操作がしばらくの間続けられたCVステップfall落下。これは、図5に示され、その結果が図4において比較されている。図6は、本発明の電極を落下の有無により比較している。図5A及び6Aにおいては、電流が約C/50になるまで放電反応脱リチウムの最後にてCVステップが行われた。高まった分極による小さな影響が10C以上の速度で充電リチオ化にて観察されたが、その影響は比較的小さく、20Cで約50mVであった。活物質の負荷は、放電mact=2.55mg/cm2の間のCVステップなしにおける測定と同等である。これにより示されることは、電極の完全な脱リチウムの後であっても、十分な電気的導電性が電極に残っており、材料が電極として機能し続けることが可能となる。これらの測定は、リチウム金属に対して行われ、対電極に関して制限がないことを示している。これらの測定によって証明されたことは、導電剤が添加されていない本発明のチタン酸リチウム負極が、半電池だけでなくフル電池においてもその機能を果たすということである。両条件下において、即ち、放電の最後におけるCVステップの有無の両方において、数100サイクルの後であっても、容量の点でごくわずかな減少を示し良好なサイクル安定性を電極が示すことがさらに見出された。換言すると、導電剤の添加を省略することは、それゆえ、チタン酸リチウム電極のサイクル安定性において悪影響を及ぼさない。図7A及び図7Bは、異なる負荷mg/cm2を有し95の活物質含量の本発明の電極における、放電速度脱リチウム7A及び充電速度リチオ化7Bを示している。さらには、放電におけるさらなるCVステップにて、98の活物質を含む電極と、95の活物質を含む電極とに対して異なる負荷が測定されている。速度能力は、導電剤を添加したものよりわずかに低い。これが現れるのは、特に、速度が10Cを超えるときである。脱リチウム反応放電は、一般的に、リチオ化反応充電よりも速い。活物質が95から98に増えるレベルにおける増加は、速度能力に影響を与えないようである。充電の最後におけるCVステップも速度能力に影響しない。図8A及び図8Bは、炭素で被覆されたチタン酸リチウム粒子を含む本発明の電極の放電容量図8Aを、導電剤が添加された通常の組成図8Bと比較しつつそれぞれ示している。図8Aは、本発明の電極と従来の電極との間で分極に関して大きな違いがないことを示している。しかしながら、本発明の電極において、従来の電極と比べて、充電の終点により速く到達することが示されている。図9Aは、炭素で被覆されたチタン酸リチウムを活物質として含む本発明の電極の充電容量と、従来の電極図9Bの充電容量とに対する電圧を示している。分極における特に大きな違いは、測定されなかった。本発明の構成速度能力は、やはり非常に高く、炭素で被覆されていない材料よりも実際に優れている。炭素被覆チタン酸リチウムを含む本発明の電極図10Aの速度能力と、従来の電極導電剤が添加された炭素被覆チタン酸リチウム図10Bの速度能力とが、図10において比較されている。図15は、チタン酸リチウムを活物質として有する本発明の電極と、従来の電極とにおける放電における容積容量を示す。電極2は、炭素で被覆されたチタン酸リチウムを活物質として含み、電極1は、被覆されていないチタン酸リチウムを活物質として含む。これから把握できることは、本発明の電極が従来の同様な電極と比べてしばしば明らかに優れた値を示すということである。2.1.2.本発明の正極本発明の正極の標準的な電極組成は、以下の通りである。a95重量の活物質、及び、5重量のPVdF結着剤LiFePO4正極b93重量の活物質、及び、7重量のPVdF結着剤LiMn056Fe033Zn010PO4正極活物質が結着剤とともにN-メチルピロリドン中で混合され又は、従来の電極では導電剤が添加され、前処理された下塗りされたアルミ箔にコーティングナイフによって塗布され、そして、N-メチルピロリドンが減圧下において105°Cにて揮発された。電極は、打ち抜かれ直径13mm、室温にてローラによってロール塗布された。最初のニップ幅は、例えば0.1mmとされ、5~10μmの所望の厚みが各ステップにて徐々に形成される。4回のロール塗布が各ステップで行われ、箔は、180°回転される。この処理の後、塗布の厚みは、20~25μmとされる。アルミ箔上の下塗りは、炭素薄膜からなり、該下塗りは、電極における活物質含量が85重量を超えるときに活物質の密着性を特に高める。電気化学的電池が、チタン酸リチウムのときのように作製される。図11は、従来のLiFePO4電極と、本発明の電極、即ち導電剤の添加がない電極との充放電容量を示す。この電極は、上述したチタン酸リチウム負極と異なり、活物質の塗布の後、10トンで30秒間、4回プレスされている。電極の電極密度は、従来の電極、及び、本発明の電極にてそれぞれ2.08g/cm3、及び2.27g/cm3である。充放電における速度能力は、2.0~4.1ボルトの範囲でリチウムに対して半電池において測定された。両方の比容量は、これら電極の充電/放電速度の全てにて非常に類似している。さらには、2.0~4.1ボルトの範囲で室温にて、半電池におけるサイクル試験が行われた。本発明のLiFePO4電極は、1C速度で比容量を示した。従来の電極と比べた比容量の安定性における違いは、ない。一方、本発明の電極において容積容量に関して良好な点がある図12a、b。さらには、活物質としてLiMn056Fe033Zn010PO4を有する従来の電極と、本発明の電極とが互いに比較されている。図13は、従来の電極と、本発明の電極とにおける速度能力を示しており、本発明の電極において優れた比放電速度が見出された。本発明のLiMn056Fe033Zn010PO4電極は、1C/1Dにて優れたサイクル安定性を示した。同じ活物質を含む本発明の電極と比べても安定性における違いは、観測されなかった。しかしながら、本発明の電極は、容積容量において優れている図14a、b。"